(57)【特許請求の範囲】
【請求項１】
（Ａ）フェノール性水酸基を有するアルカリ可溶性樹脂と、
（Ｃ）式（Ｃ−１−１）で表される化合物、式（Ｃ−２−１）で表される化合物、および式（Ｃ−３）で表される化合物から選ばれる少なくとも１種のシラン化合物と
を含有する樹脂組成物。
【化１】
0005987984.tif 000022
［式（Ｃ−１−１）、（Ｃ−２−１）および（Ｃ−３）中、Ｘは−Ｓ−、−（Ｓ）n−、−ＮＨ−Ｃ（＝Ｓ）−ＮＨ−、−ＮＨ−Ｃ（＝Ｓ）−Ｓ−または−ＮＨ−Ｃ（＝Ｏ）−Ｓ−であり；ｎは２以上の整数であり；Ａは、それぞれ独立に直接結合または２価の有機基であり；Ｒ1は、それぞれ独立にハロゲン原子、炭素数１〜１０のアルコキシ基またはトリアルキルシロキシ基であり；Ｒ2は、それぞれ独立に炭素数１〜４のアルキル基であり；ｍおよびｍ'はそれぞれ独立に１〜３の整数であり、ｐは１または２であり、ｑは０〜１０の整数であり、ｒは０〜１０の整数であり、ただしｑ＋ｒは２〜２０の整数であり；Ｒ3は、炭素数１〜２０のアルキル基、炭素数１〜２０のアルコキシ基、アリル基、アセトキシ基、フェノキシ基、ヒドロキシル基であり、Ｘが−Ｓ−、−（Ｓ）n−以外の基の場合は、Ｒ3は、式（ｉ）〜（iii）で表される基であってもよい。］
【化２】
0005987984.tif 000023
［式（ｉ）〜（iii）中、
Ｌ1は、＝ＣＨ−または窒素原子であり；
Ｌ2は、＝Ｃ（Ｒ12）−または窒素原子であり；
Ｒ11〜Ｒ21は、それぞれ独立に水素原子、炭素数１〜６のアルキル基、前記アルキル基に含まれる水素原子の一部もしくは全部をフッ素原子で置換してなるフルオロアルキル基、アルコキシ基またはアミノ基であり；Ｒ11とＲ12が相互に結合して、Ｒ11が結合する環炭素原子およびＲ12が結合する環炭素原子と共に環骨格を形成してもよく、Ｒ12とＲ13が相互に結合して、Ｒ13が結合する環炭素原子およびＲ12が結合する環炭素原子と共に環骨格を形成してもよく、Ｒ15とＲ16が直接結合してこれらの置換基が結合する炭素間で二重結合を形成してもよく、Ｒ14とＲ17が相互に結合して、これらが結合する環炭素原子と共に脂肪族環または芳香族環を形成してもよく、Ｒ19とＲ20が直接結合してこれらの置換基が結合する炭素間で二重結合を形成してもよく、Ｒ18とＲ21が相互に結合して、これらが結合する環炭素原子と共に前記脂肪族環または前記芳香族環を形成してもよく；
Ｍは、−ＮＨ−、酸素原子または硫黄原子である。］
【請求項２】
樹脂（Ａ）が、式（ａ１−１）で表される構造単位を有する重合体（Ａ１）、およびノボラック樹脂（Ａ２）から選ばれる少なくとも１種である請求項１の樹脂組成物。
【化３】
0005987984.tif 000024
［式（ａ１−１）中、複数あるＲ1は、それぞれ独立に、水素原子、水酸基、アルキル基、アルコキシル基、ハロゲン原子、ハロアルキル基、ニトロ基またはシアノ基であり、ただしＲ1のうち少なくとも１つは水酸基であり；Ｒ2は、水素原子または炭素数１〜４のアルキル基である。］
【請求項３】
樹脂（Ａ）が、重合体（Ａ１）である請求項２の樹脂組成物。
【請求項４】
樹脂（Ａ）１００質量部に対して、シラン化合物（Ｃ）を０．１〜２０質量部の範囲で含有する請求項１〜３の何れか１項の樹脂組成物。
【請求項５】
架橋剤（Ｄ）をさらに含有する請求項１〜４の何れか１項の樹脂組成物。
【請求項６】
感光性酸発生剤（Ｂ）をさらに含有する請求項１〜５の何れか１項の樹脂組成物。
【請求項７】
請求項６の樹脂組成物から得られる絶縁膜。
【請求項８】
請求項６の樹脂組成物を、金属を有する基板上に塗布して樹脂塗膜を形成する工程、前記樹脂塗膜を露光する工程、およびアルカリ性現像液により前記樹脂塗膜を現像してパターンを形成する工程を有する、パターン化絶縁膜の製造方法。
【請求項９】
請求項１〜５の何れか１項の樹脂組成物から得られる絶縁膜。
【請求項１０】
請求項１〜５の何れか１項の樹脂組成物を、金属を有する基板上に塗布して樹脂塗膜を形成する工程を有する、絶縁膜の製造方法。
【請求項１１】
請求項７または９の絶縁膜を有する電子部品。
【請求項１２】
基板と、
金属配線および請求項７または９の絶縁膜を含む再配線層と
を有する電子部品。
【発明の詳細な説明】
【技術分野】
【０００１】
本発明は、電子部品等が有する表面保護膜および層間絶縁膜等の形成に好適に用いられる樹脂組成物および感光性樹脂組成物に関し、さらに、前記組成物から形成される絶縁膜およびその製造方法、ならびに前記絶縁膜を有する電子部品に関する。
【背景技術】
【０００２】
従来、電子部品中の半導体素子に用いられる表面保護膜および層間絶縁膜等を形成する際に使用される材料として、様々な樹脂組成物または感光性樹脂組成物が提案されている（例えば、特許文献１〜２参照）。【０００３】
特許文献１には、ビニルフェノール樹脂、ビフェニル−フェノール樹脂、エポキシ含有物質、および尿素樹脂系架橋剤を含むネガ型感光性樹脂組成物が記載されている。特許文献１によれば、前記組成物を用いることにより、現像液として工業上一般的に用いられる２．３８質量％濃度のテトラメチルアンモニウムヒドロキシド（ＴＭＡＨ）による現像を可能としつつ、得られる樹脂硬化物が層間絶縁層として要求されるシリコンウエハに対する密着性を満たすことが出来ると記載されている。【０００４】
特許文献２には、アルカリ可溶性フェノール樹脂、ポリヒドロキシスチレン、またはポリヒドロキシスチレンの誘導体である重合物１００質量部に対して、感光性ジアゾナフトキノン化合物１〜１００質量部、有機溶剤１００〜１０００質量部、およびアルコキシシリル基含有の有機化合物である接着助剤０．１〜２０質量部を含む感光性樹脂組成物が記載されている。特許文献２によれば、前記組成物を用いることで得られたレリーフパターンが、熱硬化後のパターンと基板との耐水接着性に優れることが記載されている。
【先行技術文献】
【特許文献】
【０００５】
【特許文献１】特開２００６−２４３１６１号公報
【特許文献２】特開２００８−１６４８１６号公報
【発明の概要】
【発明が解決しようとする課題】
【０００６】
電子部品の小型化にともない用いられるウエハーレベルチップサイズパッケージ（ＷＬ−ＣＳＰ）では、金属とパターン化した絶縁膜との接触面積が小さくなることから、金属とパターン化した絶縁膜との密着性が重要である。特に、ＷＬ−ＣＳＰでは金属として絶縁膜との密着性に乏しい銅が用いられるため、密着性が特に重要である。ここで前記金属は、再配線層に用いる配線や、貫通電極、電極パッドなどを形成している。【０００７】
また、パッケージングにおいて、鉛フリーはんだが用いられる場合、メッキリフロー温度が高くなるため、再配線層が反り、配線が絶縁膜から剥離するおそれがある。このため、金属と絶縁膜との密着性がより重要となる。【０００８】
さらに、アルカリ現像型の感光性樹脂組成物から形成される絶縁膜は、絶縁性や配線との密着性を確保するために、特許文献１〜２に記載されているような、フェノール性水酸基等の親水性基を有する樹脂を含む場合がある。しかしながら、過酷な条件下では、これらの樹脂はメッキ液等の薬液、水、水蒸気などの浸透を引き起こす原因となり、結果的に、金属と絶縁膜との密着性を低下させることがある。【０００９】
本発明の課題は、高温および高湿下の非常に過酷な環境であっても金属との密着性に優れた絶縁膜を形成することが可能な樹脂組成物、前記組成物から形成される絶縁膜およびその製造方法、ならびに前記絶縁膜を有する電子部品を提供することにある。
【課題を解決するための手段】
【００１０】
本発明者らは上記課題を解決するため鋭意検討を行った。その結果、以下の構成を有する組成物を用いることで、上記課題を解決できることを見出し、本発明を完成するに至った。【００１１】
本発明は、例えば以下の［１］〜［１４］である。
［１］（Ａ）アルカリ可溶性樹脂と、（Ｃ）モノスルフィド結合、ポリスルフィド結合およびチオウレア結合から選ばれる少なくとも１種の結合を有するシラン化合物とを含有する樹脂組成物。
［２］シラン化合物（Ｃ）が、後述する、式（Ｃ−１）で表される化合物、式（Ｃ−２）で表される化合物、および式（Ｃ−３）で表される化合物から選択される少なくとも１種である前記［１］の樹脂組成物。
［３］式（Ｃ−１）で表される化合物および式（Ｃ−２）で表される化合物が、それぞれ後述する、式（Ｃ−１−１）で表される化合物および式（Ｃ−２−１）で表される化合物である前記［２］の樹脂組成物。
［４］樹脂（Ａ）が、後述する式（ａ１−１）で表される構造単位を有する重合体（Ａ１）、およびノボラック樹脂（Ａ２）から選ばれる少なくとも１種である前記［１］〜［３］の何れか１項の樹脂組成物。
［５］樹脂（Ａ）が、重合体（Ａ１）である前記［４］の樹脂組成物。
［６］樹脂（Ａ）１００質量部に対して、シラン化合物（Ｃ）を０．１〜２０質量部の範囲で含有する前記［１］〜［５］の何れか１項の樹脂組成物。
［７］架橋剤（Ｄ）をさらに含有する前記［１］〜［６］の何れか１項の樹脂組成物。
［８］感光性酸発生剤（Ｂ）をさらに含有する前記［１］〜［７］の何れか１項の樹脂組成物。
［９］前記［８］の樹脂組成物から得られる絶縁膜。
［１０］前記［８］の樹脂組成物を、金属を有する基板上に塗布して樹脂塗膜を形成する工程、前記樹脂塗膜を露光する工程、およびアルカリ性現像液により前記樹脂塗膜を現像してパターンを形成する工程を有する、パターン化絶縁膜の製造方法。
［１１］前記［１］〜［７］の何れか１項の樹脂組成物から得られる絶縁膜。
［１２］前記［１］〜［７］の何れか１項の樹脂組成物を、金属を有する基板上に塗布して樹脂塗膜を形成する工程を有する、絶縁膜の製造方法。
［１３］前記［９］または［１１］の絶縁膜を有する電子部品。
［１４］基板と、金属配線および前記［９］または［１１］の絶縁膜を含む再配線層とを有する電子部品。
【発明の効果】
【００１２】
本発明の樹脂組成物から形成される絶縁膜は、高温および高湿下の非常に過酷な環境であっても、樹脂との密着性に乏しい金属、例えば銅との密着性に優れる。本発明によれば、前記特性を有する樹脂組成物、前記組成物から形成される絶縁膜およびその製造方法、ならびに前記絶縁膜を有する電子部品を提供することができる。
【図面の簡単な説明】
【００１３】
【図１】図１は、実施例で用いた電気絶縁性評価用の基材の説明図である。
【発明を実施するための形態】
【００１４】
以下、本発明を実施するための形態について好適態様も含めて説明する。
〔樹脂組成物〕
本発明の樹脂組成物は、（Ａ）アルカリ可溶性樹脂と、（Ｃ）モノスルフィド結合、ポリスルフィド結合およびチオウレア結合から選ばれる少なくとも１種の結合を有するシラン化合物とを含有する。本発明の樹脂組成物が（Ｂ）感光性酸発生剤をさらに含有する場合、当該樹脂組成物を「感光性樹脂組成物」ともいう。
【００１５】
〈アルカリ可溶性樹脂（Ａ）〉
本発明の樹脂組成物は、アルカリ可溶性樹脂（Ａ）（以下「樹脂（Ａ）」ともいう。）を含有する。樹脂（Ａ）としては、例えば、フェノール性水酸基を有する樹脂、カルボキシル基を有する樹脂が挙げられる。
フェノール性水酸基を有する樹脂としては、例えば、式（ａ１−１）で表される構造単位を有する重合体（Ａ１）等のフェノール性水酸基を有するラジカル重合性モノマー由来の構造単位を有する重合体、ノボラック樹脂（Ａ２）、フェノール性水酸基を有するポリイミド、フェノール−キシリレングリコール縮合樹脂、クレゾール−キシリレングリコール縮合樹脂、フェノール−ジシクロペンタジエン縮合樹脂が挙げられる。
カルボキシル基を有する樹脂としては、例えば、ポリアミック酸、（メタ）アクリル酸由来の構造単位を含む樹脂が挙げられる。
これらの中でも、フェノール性水酸基を有する樹脂が好ましく、フェノール性水酸基を有する樹脂の中でも金属との密着性や電気絶縁性の観点から、式（ａ１−１）で表される構造単位を有する重合体（Ａ１）およびノボラック樹脂（Ａ２）から選ばれる少なくとも１種の樹脂が好ましく、さらにこれらの中でも、金属との密着性や電気絶縁性の観点から、重合体（Ａ１）がより好ましい。
【００１６】
《重合体（Ａ１）》
重合体（Ａ１）は、式（ａ１−１）で表される構造単位（以下「構造単位（ａ１−１）」ともいう。）を有する。重合体（Ａ１）は、式（ａ１−２）で表される構造単位（以下「構造単位（ａ１−２）」ともいう。）を有していてもよい。
【００１７】
【化１】
0005987984.tif 000002
式（ａ１−１）中、複数あるＲ1は、それぞれ独立に、水素原子、水酸基、アルキル基、アルコキシル基、ハロゲン原子、ハロアルキル基、ニトロ基またはシアノ基であり、ただしＲ1のうち少なくとも１つは水酸基である。アルキル基、アルコキシル基およびハロアルキル基の炭素数は、通常１〜４である。好ましくは、Ｒ1のうち１つが水酸基であり、他のＲ1が水素原子であり；特に好ましくはｐ位のＲ1が水酸基であり、他のＲ1が水素原子である。Ｒ2は、水素原子または炭素数１〜４のアルキル基であり、好ましくは水素原子またはメチル基である。
【００１８】
式（ａ１−２）中、複数あるＲ3は、それぞれ独立に、水素原子、アルキル基、アルコキシル基、ハロゲン原子、ハロアルキル基、ニトロ基、シアノ基またはグリシジルオキシメチル基等のエポキシ基含有基である。アルキル基、アルコキシル基およびハロアルキル基の炭素数は、通常１〜４である。Ｒ4は、水素原子または炭素数１〜４のアルキル基であり、好ましくは水素原子またはメチル基である。
【００１９】
重合体（Ａ１）が構造単位（ａ１−１）と構造単位（ａ１−２）とを有する場合、これらの配列は特に限定されるものではなく、重合体（Ａ１）は、ランダム共重合体およびブロック共重合体のいずれでもよい。
【００２０】
重合体（Ａ）において、構造単位（ａ１−１）の含有割合は、アルカリ性現像液に対する溶解性の観点から、全構造単位１００モル％に対して、通常１０〜１００モル％であり、好ましくは３０〜９５モル％、より好ましくは４０〜９０モル％である。
【００２１】
重合体（Ａ）において、構造単位（ａ１−１）および構造単位（ａ１−２）の合計の含有割合は、全構造単位１００モル％に対して、通常５０〜１００モル％、好ましくは６０〜１００モル％、さらに好ましくは７０〜１００モル％である。これらの合計の含有割合が前記範囲にあると、重合体（Ａ）がスチレン系骨格を主体とする重合体となり、絶縁膜の耐熱性、電気絶縁性等の性能が向上する傾向にある。
【００２２】
ただし、重合体（Ａ）を構成する構造単位の全量を１００モル％とする。重合体（Ａ）の構造単位の含有量は、2Ｈ−ＮＭＲおよび13Ｃ−ＮＭＲ分析により測定される。
以下、重合体（Ａ１）の製造方法について説明する。
【００２３】
構造単位（ａ１−１）を形成し得るモノマーとしては、式（ａ１−１１）で表されるモノマー（以下「モノマー（ａ１１）」ともいう。）が挙げられ、構造単位（ａ１−２）を形成し得るモノマーとしては、式（ａ１−２１）で表されるモノマー（以下「モノマー（ａ２１）」ともいう。）が挙られる。なお、本明細書において「モノマーに由来する構造単位」を単に「モノマー単位」ともいう。
【００２４】
【化２】
0005987984.tif 000003
式（ａ１−１１）中、Ｒ1およびＲ2は、それぞれ式（ａ１−１）中のＲ1およびＲ2と同義であり、式（ａ１−２１）中、Ｒ3およびＲ4は、それぞれ式（ａ１−２）中のＲ3およびＲ4と同義である。
【００２５】
重合体（Ａ１）を得るには、例えば、モノマー（ａ１１）および／またはその水酸基を保護した化合物と、必要に応じてモノマー（ａ２１）やその他のモノマーとを、重合開始剤の存在下、溶剤中で重合させればよい。重合方法は特に限定されるものではないが、ラジカル重合やアニオン重合等が挙げられる。
【００２６】
重合開始剤としては、例えば、アゾビスイソブチロニトリル、過酸化ベンゾイル、過酸化ラウリル、アゾビスイソカプトロニトリル、アゾビスイソレロニトリル、ｔ−ブチル過酸化水素が挙げられる。
【００２７】
モノマー（ａ１１）としては、例えば、ｐ−ヒドロキシスチレン、ｍ−ヒドロキシスチレン、ｏ−ヒドロキシスチレン、ｐ−イソプロペニルフェノール、ｍ−イソプロペニルフェノール、ｏ−イソプロペニルフェノール、ビニルヒドロキノン、５−ビニルピロガロール、６−ビニルピロガロール等のヒドロキシスチレン系モノマー；前記ヒドロキシスチレン系モノマーに含まれる芳香環炭素に結合した１または２以上の水素原子をアルキル基、アルコキシル基、ハロゲン原子、ハロアルキル基、ニトロ基またはシアノ基に置換してなるモノマー；が挙げられる。これらの中では、ｐ−ヒドロキシスチレン、ｐ−イソプロペニルフェノールが好ましい。
【００２８】
モノマー（ａ１１）としては、その水酸基が、例えばｔ−ブチル基、アセチル基、シリル基によって保護されたモノマーを用いることもできる。得られた重合体を公知の方法、例えば、溶剤中、塩酸や硫酸等の酸触媒下に、温度５０〜１５０℃で１〜３０時間反応を行うことで脱保護することにより、水酸基が保護されたモノマー由来の構造単位をフェノール性水酸基含有構造単位に変換することができる。
【００２９】
モノマー（ａ１１）は１種単独で用いてもよく、２種以上を併用してもよい。
モノマー（ａ２１）としては、スチレン、α−メチルスチレン；これらのモノマーに含まれる芳香環炭素に結合した１または２以上の水素原子をアルキル基、アルコキシル基、ハロゲン原子、ハロアルキル基、ニトロ基、シアノ基またはグリシジルオキシメチル基等のエポキシ基含有基に置換してなるモノマー、例えば、ｏ−メチルスチレン、ｍ−メチルスチレン、ｐ−メチルスチレン、ｏ−メトキシスチレン、ｍ−メトキシスチレン、ｐ−メトキシスチレン、ｏ−ビニルベンジルグリシジルエーテル、ｍ−ビニルベンジルグリシジルエーテル、ｐ−ビニルベンジルグリシジルエーテル；が挙げられる。
【００３０】
モノマー（ａ２１）は１種単独で用いてもよく、２種以上を併用してもよい。
重合体（Ａ１）は、モノマー（ａ１１）と必要に応じてモノマー（ａ２１）との重合体であり、したがって本質的に構造単位（ａ１−１）と必要に応じて構造単位（ａ１−２）とのみからなっていてもよいが、これら以外のその他のモノマー由来の構造単位を有していてもよい。
【００３１】
その他のモノマーとしては、例えば、不飽和カルボン酸またはそれらの酸無水物類、前記不飽和カルボン酸のエステル類、不飽和ニトリル類、不飽和アミド類、不飽和イミド類、不飽和アルコール類、脂環式骨格を有する化合物、含窒素ビニル化合物が挙げられる。
【００３２】
重合体（Ａ１）の具体例としては、好ましくは、ポリｐ−ヒドロキシスチレン、ｍ−ヒドロキシスチレンとｐ−ヒドロキシスチレンとの共重合体、ｐ−ヒドロキシスチレンとスチレンとの共重合体、ｐ−ヒドロキシスチレンとｐ−ビニルベンジルグリシジルエーテルとスチレンとの共重合体等のヒドロキシスチレン系重合体が挙げられる。
【００３３】
《ノボラック樹脂（Ａ２）》
ノボラック樹脂（Ａ２）は、例えば、フェノール類とアルデヒド類とを酸触媒の存在下で縮合させることにより得ることができる。フェノール類としては、例えば、フェノール、ｏ−クレゾール、ｍ−クレゾール、ｐ−クレゾール、ｏ−エチルフェノール、ｍ−エチルフェノール、ｐ−エチルフェノール、ｏ−ブチルフェノール、ｍ−ブチルフェノール、ｐ−ブチルフェノール、２，３−キシレノール、２，４−キシレノール、２，５−キシレノール、２，６−キシレノール、３，４−キシレノール、３，５−キシレノール、２，３，５−トリメチルフェノール、３，４，５−トリメチルフェノール、カテコール、レゾルシノール、ピロガロール、α−ナフトール、β−ナフトールが挙げられる。アルデヒド類としては、例えば、ホルムアルデヒド、パラホルムアルデヒド、アセトアルデヒド、ベンズアルデヒド、サリチルアルデヒドが挙げられる。
【００３４】
ノボラック樹脂（Ａ２）の具体例としては、フェノール／ホルムアルデヒド縮合ノボラック樹脂、クレゾール／ホルムアルデヒド縮合ノボラック樹脂、クレゾール／サリチルアルデヒド縮合ノボラック樹脂、フェノール−ナフトール／ホルムアルデヒド縮合ノボラック樹脂、ノボラック樹脂をブタジエン系重合体等の重合性ビニル基を有するゴム状ポリマーで変性してなる樹脂（例えば、特開２０１０−０１５１０１号公報に記載の樹脂）が挙げられる。
【００３５】
《樹脂（Ａ）の構成》
樹脂（Ａ）のゲルパーミエーションクロマトグラフィー法により測定される重量平均分子量（Ｍｗ）は、感光性樹脂組成物の解像性、絶縁膜の弾性率およびクラック耐性の観点から、ポリスチレン換算で、通常１，０００〜２００，０００、好ましくは２，０００〜１００，０００、さらに好ましくは５，０００〜５０，０００である。Ｍｗの測定方法の詳細は、実施例に記載したとおりである。
【００３６】
樹脂（Ａ）は、２．３８質量％濃度のテトラメチルアンモニウムハイドロキサイド水溶液（２３℃）に、０．００１ｍｇ／ｍｌ以上溶解する樹脂であることが好ましい。
樹脂（Ａ）の含有量は、本発明の樹脂組成物から溶剤（Ｅ）を除いた全成分の合計１００質量％に対して、通常３０〜９５質量％、好ましくは４０〜９０質量％、さらに好ましくは５０〜９０質量％である。樹脂（Ａ）の含有量が前記範囲にあると、解像度に優れた絶縁膜を形成可能な感光性樹脂組成物が得られる傾向にある。
【００３７】
〈感光性酸発生剤（Ｂ）〉
本発明の感光性樹脂組成物は、感光性酸発生剤（Ｂ）を含有する。感光性酸発生剤（Ｂ）は、光照射を含む処理により酸を発生する化合物である。本発明の感光性樹脂組成物から形成される樹脂塗膜に対する露光処理を含む処理によって、感光性酸発生剤（Ｂ）に基づき露光部に酸が発生し、この酸の作用に基づき露光部のアルカリ水溶液への溶解性が変化する。
【００３８】
本発明の感光性樹脂組成物は、ポジ型またはネガ型のいずれであってもよい。感光性酸発生剤（Ｂ）の種類は、ポジ型の感光性樹脂組成物またはネガ型の感光性樹脂組成物に応じて、適宜選択することができる。
【００３９】
感光性酸発生剤（Ｂ）としては、例えば、キノンジアジド基を有する化合物、オニウム塩化合物、ハロゲン含有化合物、スルホン化合物、スルホン酸化合物、スルホンイミド化合物、ジアゾメタン化合物が挙げられる。以下、キノンジアジド基を有する化合物を「キノンジアジド化合物（Ｂ１）」ともいい、これ以外の前記例示の感光性酸発生剤を「他の酸発生剤（Ｂ２）」ともいう。
【００４０】
キノンジアジド化合物（Ｂ１）は、光照射および水との接触処理によりキノンジアジド基が分解してカルボキシル基を生じる化合物である。キノンジアジド化合物（Ｂ１）を含有する感光性樹脂組成物から得られる樹脂塗膜は、アルカリ性現像液に対して難溶な膜である。光照射により前記膜がアルカリ難溶の状態からアルカリ易溶の状態になることを利用することにより、ポジ型のパターンが形成される。
【００４１】
他の酸発生剤（Ｂ２）は、光照射により酸を形成する化合物である。他の酸発生剤（Ｂ２）を含有する感光性樹脂組成物から得られる樹脂塗膜は、光照射により発生する前記酸が樹脂（Ａ）や架橋剤（Ｄ）等に作用することにより架橋構造が形成され、アルカリ難溶な膜となる。光照射により前記膜がアルカリ易溶の状態からアルカリ難溶の状態に変化することを利用することにより、ネガ型のパターンが形成される。
【００４２】
《キノンジアジド化合物（Ｂ１）》
キノンジアジド化合物（Ｂ１）としては、例えば、ナフトキノンジアジド化合物が挙げられ、具体的には、フェノール性水酸基を１つ以上有する化合物と、１，２−ナフトキノンジアジド−４−スルホン酸または１，２−ナフトキノンジアジド−５−スルホン酸とのエステル化合物が挙げられる。
【００４３】
フェノール性水酸基を１つ以上有する化合物としては、例えば、式（Ｂ１−１）〜（Ｂ１−５）で表される化合物が挙げられる。これらの化合物は１種で用いてもよく、２種以上を併用してもよい。
【００４４】
【化３】
0005987984.tif 000004
式（Ｂ１−１）中、Ｘ1〜Ｘ10はそれぞれ独立に水素原子、炭素数１〜４のアルキル基、炭素数１〜４のアルコキシ基または水酸基である。Ｘ1〜Ｘ5の少なくとも１つは水酸基である。Ａは直接結合、−Ｏ−、−Ｓ−、−ＣＨ2−、−Ｃ（ＣＨ3）2−、−Ｃ（ＣＦ3）2−、カルボニル基（−Ｃ（＝Ｏ）−）またはスルホニル基（−Ｓ（＝Ｏ）2−）である。
【００４５】
【化４】
0005987984.tif 000005
式（Ｂ１−２）中、Ｘ11〜Ｘ24はそれぞれ独立に水素原子、炭素数１〜４のアルキル基、炭素数１〜４のアルコキシ基または水酸基である。Ｘ11〜Ｘ15の少なくとも１つは水酸基である。Ｙ1〜Ｙ4はそれぞれ独立に水素原子または炭素数１〜４のアルキル基である。
【００４６】
【化５】
0005987984.tif 000006
式（Ｂ１−３）中、Ｘ25〜Ｘ39はそれぞれ独立に水素原子、炭素数１〜４のアルキル基、炭素数１〜４のアルコキシ基または水酸基である。Ｘ25〜Ｘ29の少なくとも１つは水酸基であり、Ｘ30〜Ｘ34の少なくとも１つは水酸基である。Ｙ5は水素原子または炭素数１〜４のアルキル基である。
【００４７】
【化６】
0005987984.tif 000007
式（Ｂ１−４）中、Ｘ40〜Ｘ58はそれぞれ独立に水素原子、炭素数１〜４のアルキル基、炭素数１〜４のアルコキシ基または水酸基である。Ｘ40〜Ｘ44の少なくとも１つは水酸基であり、Ｘ45〜Ｘ49の少なくとも１つは水酸基であり、Ｘ50〜Ｘ54の少なくとも１つは水酸基である。Ｙ6〜Ｙ8はそれぞれ独立に水素原子または炭素数１〜４のアルキル基である。
【００４８】
【化７】
0005987984.tif 000008
式（Ｂ１−５）中、Ｘ59〜Ｘ72はそれぞれ独立に水素原子、炭素数１〜４のアルキル基、炭素数１〜４のアルコキシ基または水酸基である。Ｘ59〜Ｘ62の少なくとも１つは水酸基であり、Ｘ63〜Ｘ67の少なくとも１つは水酸基である。
【００４９】
キノンジアジド化合物（Ｂ１）としては、例えば、４，４'−ジヒドロキシジフェニルメタン、４，４'−ジヒドロキシジフェニルエーテル、２，３，４−トリヒドロキシベンゾフェノン、２，３，４，４'−テトラヒドロキシベンゾフェノン、２，３，４，２'，４'−ペンタヒドロキシベンゾフェノン、トリス（４−ヒドロキシフェニル）メタン、トリス（４−ヒドロキシフェニル）エタン、１，１−ビス（４−ヒドロキシフェニル）−１−フェニルエタン、１，３−ビス［１−（４−ヒドロキシフェニル）−１−メチルエチル］ベンゼン、１，４−ビス［１−（４−ヒドロキシフェニル）−１−メチルエチル］ベンゼン、４，６−ビス［１−（４−ヒドロキシフェニル）−１−メチルエチル］−１，３−ジヒドロキシベンゼンおよび１，１−ビス（４−ヒドロキシフェニル）−１−［４−［１−（４−ヒドロキシフェニル）−１−メチルエチル］フェニル］エタンから選ばれる化合物と、１，２−ナフトキノンジアジド−４−スルホン酸または１，２−ナフトキノンジアジド−５−スルホン酸とのエステル化合物が挙げられる。
【００５０】
キノンジアジド化合物（Ｂ１）は１種で用いてもよく、２種以上を併用してもよい。
本発明の感光性樹脂組成物において、感光性酸発生剤（Ｂ）としてキノンジアジド化合物（Ｂ１）を用いる場合、キノンジアジド化合物（Ｂ１）の含有量は、樹脂（Ａ）１００質量部に対して、好ましくは５〜５０質量部、より好ましくは１０〜３０質量部、さらに好ましくは１５〜３０質量部である。キノンジアジド化合物（Ｂ１）の含有量が前記下限値以上であると、未露光部の残膜率が向上し、マスクパターンに忠実な像が得られやすい。キノンジアジド化合物（Ｂ１）の含有量が前記上限値以下であると、パターン形状に優れた絶縁膜が得られやすく、製膜時の発泡も防止できる傾向にある。
【００５１】
《他の酸発生剤（Ｂ２）》
他の酸発生剤（Ｂ２）は、例えば、オニウム塩化合物、ハロゲン含有化合物、スルホン化合物、スルホン酸化合物、スルホンイミド化合物およびジアゾメタン化合物から選ばれる少なくとも一種である。
【００５２】
オニウム塩化合物としては、例えば、ヨードニウム塩、スルホニウム塩、ホスホニウム塩、ジアゾニウム塩、ピリジニウム塩が挙げられる。好ましいオニウム塩の具体例としては、ジフェニルヨードニウムトリフルオロメタンスルホネート、ジフェニルヨードニウムｐ−トルエンスルホネート、ジフェニルヨードニウムヘキサフルオロアンチモネート、ジフェニルヨードニウムヘキサフルオロホスフェート、ジフェニルヨードニウムテトラフルオロボレート、トリフェニルスルホニウムトリフリオロメタンスルホネート、トリフェニルスルホニウムｐ−トルエンスルホネート、トリフェニルスルホニウムヘキサフルオロアンチモネート、４−ｔ−ブチルフェニル・ジフェニルスルホニウムトリフルオロメタンスルホネート、４−ｔ−ブチルフェニル・ジフェニルスルホニウムｐ−トルエンスルホネート、４，７−ジ−ｎ−ブトキシナフチルテトラヒドロチオフェニウムトリフルオロメタンスルホネート、４−（フェニルチオ）フェニルジフェニルスルホニウムトリス（ペンタフルオロエチル）トリフルオロホスフェート、４−（フェニルチオ）フェニルジフェニルスルホニウムヘキサフルオロホスファートが挙げられる。
【００５３】
ハロゲン含有化合物としては、例えば、ハロアルキル基含有炭化水素化合物、ハロアルキル基含有複素環式化合物が挙げられる。好ましいハロゲン含有化合物の具体例としては、１，１０−ジブロモ−ｎ−デカン、１，１−ビス（４−クロロフェニル）−２，２，２−トリクロロエタン；フェニル−ビス（トリクロロメチル）−ｓ−トリアジン、４−メトキシフェニル−ビス（トリクロロメチル）−ｓ−トリアジン、スチリル−ビス（トリクロロメチル）−ｓ−トリアジン、ナフチル−ビス（トリクロロメチル）−ｓ−トリアジン、２−［２−（５−メチルフラン−２−イル）エテニル］−４，６−ビス−（トリクロロメチル）−１，３，５−トリアジン等のｓ−トリアジン誘導体が挙げられる。
【００５４】
スルホン化合物としては、例えば、β−ケトスルホン化合物、β−スルホニルスルホン化合物およびこれらの化合物のα−ジアゾ化合物が挙げられる。好ましいスルホン化合物の具体例としては、４−トリスフェナシルスルホン、メシチルフェナシルスルホン、ビス（フェナシルスルホニル）メタンが挙げられる。
【００５５】
スルホン酸化合物としては、例えば、アルキルスルホン酸エステル類、ハロアルキルスルホン酸エステル類、アリールスルホン酸エステル類、イミノスルホネート類が挙げられる。好ましいスルホン酸化合物の具体例としては、ベンゾイントシレート、ピロガロールトリストリフルオロメタンスルホネート、ｏ−ニトロベンジルトリフルオロメタンスルホネート、ｏ−ニトロベンジルｐ−トルエンスルホネートが挙げられる。
【００５６】
スルホンイミド化合物としては、例えば、Ｎ−（トリフルオロメチルスルホニルオキシ）スクシンイミド、Ｎ−（トリフルオロメチルスルホニルオキシ）フタルイミド、Ｎ−（トリフルオロメチルスルホニルオキシ）ジフェニルマレイミド、Ｎ−（トリフルオロメチルスルホニルオキシ）ビシクロ［２．２．１］ヘプト−５−エン−２，３−ジカルボキシイミド、Ｎ−（トリフルオロメチルスルホニルオキシ）ナフチルイミドが挙げられる。
【００５７】
ジアゾメタン化合物としては、例えば、ビス（トリフルオロメチルスルホニル）ジアゾメタン、ビス（シクロヘキシルスルホニル）ジアゾメタン、ビス（フェニルスルホニル）ジアゾメタンが挙げられる。
【００５８】
他の酸発生剤（Ｂ２）は１種で用いてもよく、２種以上を併用してもよい。
本発明の感光性樹脂組成物において、酸発生剤（Ｂ）として他の酸発生剤（Ｂ２）を用いる場合、酸発生剤（Ｂ２）の含有量は、樹脂（Ａ）１００質量部に対して、好ましくは０．１〜１０質量部、より好ましくは０．３〜５質量部、さらに好ましくは０．５〜５質量部である。酸発生剤（Ｂ２）の含有量が前記下限値以上であると、露光部の硬化が充分となり、耐熱性が向上しやすい。酸発生剤（Ｂ２）の含有量が前記上限値以下であると、露光光に対する透明性が低下することなく、解像度が高いパターンが得られやすい。
【００５９】
〈シラン化合物（Ｃ）〉
シラン化合物（Ｃ）は、モノスルフィド結合、ポリスルフィド結合およびチオウレア結合から選ばれる少なくとも１種の結合を有する。
【００６０】
モノスルフィド結合は、−Ｓ−で表される。
ポリスルフィド結合は、−（Ｓ）n−で表され、ｎは２以上の整数であり、好ましくは２〜２０の整数である。例えば、−（Ｓ）2−は−Ｓ−Ｓ−であり、−（Ｓ）4−は−Ｓ−Ｓ−Ｓ−Ｓ−である。
【００６１】
チオウレア結合は、−ＮＨ−Ｃ（＝Ｓ）−ＮＨ−で表される。
シラン化合物（Ｃ）において、モノスルフィド結合、ポリスルフィド結合およびチオウレア結合のいずれにおいても、２つの結合手が水素原子に結合する態様は含まれない。したがって、本明細書において、−ＳＨはモノスルフィド結合を有する基ではなく、−（Ｓ）n−Ｈはポリスルフィド結合を有する基ではなく、−ＮＨ−Ｃ（＝Ｓ）−ＮＨ2はチオウレア結合を有する基ではないものとする。
【００６２】
本発明の樹脂組成物から形成される絶縁膜は、従来の絶縁膜との密着性に乏しい金属、例えば銅に対しても、密着性に優れる。これは、以下の理由によるものと推定される。
例えばＷＬ−ＣＳＰにおいて、金属表面（例：配線、電極パッド）に絶縁膜を形成する際、金属は酸化され易く、金属酸化物に変質しやすい。特に銅は酸化銅に変質しやすい。ここで、金属酸化物と絶縁膜との密着力は、金属と絶縁膜との密着力よりも低下するのが通常である。また、絶縁膜に含まれるフェノール系樹脂などのアルカリ可溶性樹脂も酸化されやすく、その酸化により金属と絶縁膜との密着力の低下に影響を与えていると考えられる。
【００６３】
さらに、絶縁膜が過酷な条件下、例えば高温・高湿環境下に曝された場合、フェノール系樹脂などのアルカリ可溶性樹脂は、メッキ液等の薬液、水、水蒸気などの浸透を引き起こし、金属と絶縁膜との密着性を低下させることがある。
【００６４】
一方本発明では、絶縁膜を形成する樹脂組成物に、モノスルフィド結合、ポリスルフィド結合およびチオウレア結合から選ばれる少なくとも１種の結合を有するシラン化合物を配合している。ここで、前記結合は、酸化されやすい性質を有する。したがって、絶縁膜形成時に、シラン化合物が有する前記結合が優先的に酸化され、金属の酸化およびフェノール系樹脂などのアルカリ可溶性樹脂の酸化を抑制することができる。
【００６５】
そして、金属との密着性に優れた、酸化したモノスルフィド結合、ポリスルフィド結合およびチオウレア結合と、シラン化合物が有する例えばアルコキシシリル基とにより、金属と絶縁膜とのアンカアリング効果を発揮すると考えられる。
【００６６】
以上より、金属と絶縁膜との密着力が向上したものと考えられる。このため、絶縁膜が高温・高湿環境下に曝された場合でも、金属と絶縁膜との高い密着力を確保することが出来たと考えられる。
【００６７】
シラン化合物（Ｃ）としては、例えば、式（Ｃ−１）で表される化合物、式（Ｃ−２）で表される化合物、式（Ｃ−３）で表される化合物が挙げられる。以下、これらを「化合物（Ｃ−１）」、「化合物（Ｃ−２）」および「化合物（Ｃ−３）」ともいう。
【００６８】
【化８】
0005987984.tif 000009
Ｘは−Ｓ−、−（Ｓ）n−、−ＮＨ−Ｃ（＝Ｓ）−ＮＨ−、−ＮＨ−Ｃ（＝Ｓ）−Ｓ−または−ＮＨ−Ｃ（＝Ｏ）−Ｓ−である。これらの中でも、−Ｓ−、−（Ｓ）n−、−ＮＨ−Ｃ（＝Ｓ）−ＮＨ−が好ましい。ｎは２以上の整数であり、好ましくは２〜２０の整数である。
【００６９】
Ａは、それぞれ独立に直接結合または２価の有機基であり、例えば、直接結合、炭素数１〜２０のアルカンジイル基、炭素数６〜２０のアレーンジイル基、−Ｒ−Ａｒ−で表される基（Ｒは炭素数１〜２０のアルカンジイル基であり、Ａｒは炭素数６〜２０のアレーンジイル基である。）である。直鎖状のアルカンジイル基としては、例えば、エチレン基、プロピレン基が挙げられる。分岐鎖状のアルカンジイル基としては、例えば、イソプロピレン基、イソブチレン基が挙げられる。アレーンジイル基としては、例えば、フェニレン基、トリレン基が挙げられる。これらの中でも、直接結合、前記アルカンジイル基が好ましく、直接結合、エチレン基、プロピレン基がより好ましい。
【００７０】
Ｒ1は、それぞれ独立に塩素、臭素等のハロゲン原子；メトキシ基、エトキシ基、プロポキシ基、ブトキシ基等の炭素数１〜１０のアルコキシ基；またはトリアルキルシロキシ基である。これらの中でも、アルコキシ基が好ましく、メトキシ基、エトキシ基が特に好ましい。
【００７１】
Ｒ2は、それぞれ独立に炭素数１〜４のアルキル基である。アルキル基としては、例えば、メチル基、エチル基、プロピル基が挙げられる。これらの中でも、メチル基が好ましい。
【００７２】
ｍおよびｍ’はそれぞれ独立に１〜３の整数であり、好ましくは２または３、特に好ましくは３である。ｐは１または２であり、好ましくは２である。ｑは０〜１０の整数であり、ｒは０〜１０の整数であり、ただしｑ＋ｒは２〜２０の整数である。
【００７３】
Ｒ3は、炭素数１〜２０のアルキル基、炭素数１〜２０のアルコキシ基、アリル基、アセトキシ基、フェノキシ基またはヒドロキシル基である。アルキル基としては、例えば、メチル基、エチル基、プロピル基が挙げられる。アルコキシ基としては、例えば、メトキシ基、エトキシ基が挙げられる。また、Ｒ3としては、Ｘが−Ｓ−、−（Ｓ）n−以外の基の場合は、式（ｉ）〜（iii）で表される基も挙げられる。
【００７４】
【化９】
0005987984.tif 000010
式（ｉ）〜（iii）中の各記号の詳細は以下のとおりである。
【００７５】
Ｌ1は、＝ＣＨ−または窒素原子である。
Ｌ2は、＝Ｃ（Ｒ12）−または窒素原子である。
Ｒ11〜Ｒ21は、それぞれ独立に水素原子、炭素数１〜６のアルキル基、前記アルキル基に含まれる水素原子の一部もしくは全部をフッ素原子で置換してなるフルオロアルキル基、アルコキシ基またはアミノ基である。
【００７６】
また、Ｒ11とＲ12が相互に結合して、Ｒ11が結合する環炭素原子およびＲ12が結合する環炭素原子と共に環骨格、例えばシクロペンタン環、シクロヘキサン環を形成してもよく、Ｒ12とＲ13が相互に結合して、Ｒ13が結合する環炭素原子およびＲ12が結合する環炭素原子と共に前記環骨格を形成してもよい。
【００７７】
また、Ｒ15とＲ16が直接結合してこれらの置換基が結合する炭素間で二重結合を形成してもよく、Ｒ14とＲ17が相互に結合して、これらが結合する環炭素原子と共にシクロペンタン環、シクロヘキサン環等の脂肪族環またはベンゼン環等の芳香族環を形成してもよく、Ｒ19とＲ20が直接結合してこれらの置換基が結合する炭素間で二重結合を形成してもよく、Ｒ18とＲ21が相互に結合して、これらが結合する環炭素原子と共に前記脂肪族環または前記芳香族環を形成してもよい。
【００７８】
Ｍは、−ＮＨ−、酸素原子または硫黄原子である。
式（ｉ）〜（iii）で表される基を有するシラン化合物は、例えば、特開２０１０−５９１１４号公報、特開２０１１−１０２２９８号公報、特開２０１１−７４０８０号公報に記載の製法に従って合成することができる。
【００７９】
金属との密着性や電気絶縁性の観点から、化合物（Ｃ−１）は式（Ｃ−１−１）で表される化合物であることが好ましく、化合物（Ｃ−２）は、式（Ｃ−２−１）で表される化合物が好ましい。
【００８０】
【化１０】
0005987984.tif 000011
式（Ｃ−１−１）および（Ｃ−２−１）中、Ｘ、Ａ、Ｒ1、Ｒ2、Ｒ3、ｍおよびｍ’は式（Ｃ−１）および（Ｃ−２）中の同一記号と同義である。
【００８１】
シラン化合物（Ｃ−１）としては、例えば、
１−メチル−３−［３−（トリメトキシシリル）プロピル］チオ尿素、
３−（アリルチオ）プロピルトリメトキシシラン、
３−（２−アセトキシエチルチオ）プロピルジメトキシメチルシラン、
３−（３−アセトキシプロピルチオ）プロピルジメトキシメチルシラン、
ジメトキシメチル−３−（２−エトキシエチルチオ）プロピルシラン、
ジメトキシメチル−３−（３−フェノキシプロピルチオ）プロピルシラン、
［３−（２−ヒドロキシエチルチオ）プロピル］トリス（トリメチルシロキシ）シラン
が挙げられる。
【００８２】
シラン化合物（Ｃ−２）としては、例えば、
トリエトキシ−［３−（トリメトキシシリル）プロピルチオ］シラン、
ビス［３−（トリエトキシシリル）プロピル］ジスルフィド、
ビス［３−（トリエトキシシリル）プロピル］テトラスルフィド、
ビス−［ｍ−（２−トリエトキシシリルエチル）トリル］−ポリスルフィド
が挙げられる。
【００８３】
シラン化合物（Ｃ−３）としては、例えば、
２，２−ジメトキシ−１−チア−２−シラシクロペンタン
が挙げられる。
【００８４】
本発明の樹脂組成物において、シラン化合物（Ｃ）の含有量は、樹脂（Ａ）１００質量部に対して、好ましくは０．１〜２０質量部、より好ましくは１〜１０質量部、さらに好ましくは２〜８質量部である。シラン化合物（Ｃ）の含有量が前記範囲内であると、絶縁膜と金属、特に銅との密着性の点で有利である。
【００８５】
〈架橋剤（Ｄ）〉
本発明の樹脂組成物は、架橋剤（Ｄ）をさらに含有してもよい。架橋剤（Ｄ）は、絶縁膜の架橋密度を上げることにより、絶縁膜の吸湿を抑えることができ、その結果、絶縁膜が金属を有する基板から剥離することを抑制することができる。
【００８６】
架橋剤（Ｄ）としては、例えば、−ＣＨ2ＯＲで表される基（式中、Ｒは、水素原子、炭素数１〜１０のアルキル基またはアセチル基である。）を少なくとも２つ有する架橋剤（Ｄ１）（以下「活性メチレン基含有架橋剤（Ｄ１）」ともいう。）、他の架橋剤（Ｄ２）が挙げられる。
【００８７】
本発明の樹脂組成物において、架橋剤（Ｄ）を用いる場合、架橋剤（Ｄ）の全含有量は、樹脂（Ａ）１００質量部に対して、通常１〜６０質量部、好ましくは５〜５０質量部、より好ましくは１０〜４０質量部である。架橋剤（Ｄ）の含有量が前記範囲にあると、解像度および保存安定性に優れた絶縁膜が形成される傾向にある。また、組成物の硬化性にも優れる。
【００８８】
架橋剤（Ｄ１）および他の架橋剤（Ｄ２）の含有割合（質量比、Ｄ１：Ｄ２）は、好ましくは０．５：１〜５：１、より好ましくは１：１〜４：１である。これらの含有割合が前記範囲にあると、組成物の硬化性に優れる。
【００８９】
《活性メチレン基含有架橋剤（Ｄ１）》
活性メチレン基含有架橋剤（Ｄ１）は、−ＣＨ2ＯＲで表される基を少なくとも２つ有する架橋剤である。式中、Ｒは、水素原子、炭素数１〜１０のアルキル基またはアセチル基であり、好ましくは水素原子または炭素数１〜６のアルキル基である。
【００９０】
ここで、−ＣＨ2ＯＲで表される基は活性メチレン基を有することから、熱、酸または塩基により活性メチレン基が例えば樹脂（Ａ）に含まれる芳香環と求核反応し、架橋反応が進行する。ここで「活性メチレン基」とは、２個の電子供与性基に挟まれたメチレン基を意味する。
【００９１】
架橋剤（Ｄ１）としては、例えば、式（ｄ１−１）で表される基を２つ以上有する化合物、式（ｄ１−２）で表される基を２つ以上有する化合物が挙げられる。
【００９２】
【化１１】
0005987984.tif 000012
式（ｄ１−１）および（ｄ１−２）中、ｍは１または２であり、ｎは０または１であり、ｍ＋ｎは２であり、Ｒは水素原子、炭素数１〜１０のアルキル基またはアセチル基であり、好ましくは水素原子または炭素数１〜６のアルキル基であり、＊は結合手である。
【００９３】
架橋剤（Ｄ１）としては、例えば、ポリメチロール化メラミン、ポリメチロール化グリコールウリル、ポリメチロール化ベンゾグアナミン、ポリメチロール化ウレア等の窒素化合物；前記窒素化合物中の活性メチロール基（Ｎ原子に結合したＣＨ2ＯＨ基）の全部または一部がアルキルエーテル化またはアセトキシ化された化合物が挙げられる。ここで、アルキルエーテルを構成するアルキル基としては、例えば、メチル基、エチル基、プロピル基、ブチル基が挙げられ、これらは互いに同一であってもよいし、異なっていてもよい。また、アルキルエーテル化またはアセトキシ化されていない活性メチロール基は、一分子内で自己縮合していてもよく、二分子間で縮合して、その結果、オリゴマー成分が形成されていてもよい。
【００９４】
架橋剤（Ｄ１）としては、具体的には、ポリメチロール化メラミン、ヘキサメトキシメチルメラミン、ヘキサエトキシメチルメラミン、ヘキサプロポキシメチルメラミン、ヘキサブトキシメチルメラミン等のメラミン系架橋剤；ポリメチロール化グリコールウリル、テトラメトキシメチルグリコールウリル、テトラブトキシメチルグリコールウリル等のグリコールウリル系架橋剤が挙げられる。これらの中でも、メラミン系架橋剤が好ましい。
【００９５】
架橋剤（Ｄ１）としては、そのほか、メチロール基含有フェノール化合物、アルキルメチロール基含有フェノール化合物、アセトキシメチル基含有フェノール化合物を挙げることもできる。具体的には、２，６−ジメトキシメチル−４−ｔ−ブチルフェノール、２，６−ジメトキシメチル−ｐ−クレゾール、２，６−ジアセトキシメチル−ｐ−クレゾール、下記式で表される化合物が挙げられる。
【００９６】
【化１２】
0005987984.tif 000013
架橋剤（Ｄ１）は１種で用いてもよく、２種以上を併用してもよい。
【００９７】
《他の架橋剤（Ｄ２）》
他の架橋剤（Ｄ２）としては、例えば、オキシラン環含有化合物（前述の重合体（Ａ１）を除く。）、オキセタン環含有化合物、イソシアネート基含有化合物（ブロック化されたものを含む。）、オキサゾリン環含有化合物、アルデヒド基含有フェノール化合物が挙げられる。
【００９８】
オキシラン環含有化合物としては、分子内にオキシラン環（オキシラニル基ともいう）が含有されていればよく、例えば、フェノールノボラック型エポキシ樹脂、クレゾールノボラック型エポキシ樹脂、ビスフェノール型エポキシ樹脂、トリスフェノール型エポキシ樹脂、テトラフェノール型エポキシ樹脂、フェノール−キシリレン型エポキシ樹脂、ナフトール−キシリレン型エポキシ樹脂、フェノール−ナフトール型エポキシ樹脂、フェノール−ジシクロペンタジエン型エポキシ樹脂、脂環式エポキシ樹脂、脂肪族エポキシ樹脂が挙げられる。
【００９９】
オキシラン環含有化合物の具体例としては、例えば、レゾルシノールジグリシジルエーテル、ペンタエリスリトールグリシジルエーテル、トリメチロールプロパンポリグリシジルエーテル、グリセロールポリグリシジルエーテル、フェニルグリシジルエーテル、ネオペンチルグリコールジグリシジルエーテル、エチレン／ポリエチレングリコールジグリシジルエーテル、プロピレン／ポリプロピレングリコールジグリシジルエーテル、１，６−ヘキサンジオールジグリシジルエーテル、ソルビトールポリグリシジルエーテル、プロピレングリコールジグリシジルエーテル、トリメチロールプロパントリグリシジルエーテルが挙げられる。
架橋剤（Ｄ２）は１種で用いてもよく、２種以上を併用してもよい。
【０１００】
〈溶剤（Ｅ）〉
本発明の樹脂組成物は、溶剤（Ｅ）を含有することが好ましい。溶剤（Ｅ）を用いることで、前記樹脂組成物の取扱い性を向上させたり、粘度や保存安定性を調節したりすることができる。
【０１０１】
溶剤（Ｅ）としては、例えば、
エチレングリコールモノメチルエーテルアセテート、エチレングリコールモノエチルエーテルアセテート等のエチレングリコールモノアルキルエーテルアセテート類；プロピレングリコールモノメチルエーテル、プロピレングリコールモノエチルエーテル、プロピレングリコールモノプロピルエーテル、プロピレングリコールモノブチルエーテル等のプロピレングリコールモノアルキルエーテル類；プロピレングリコールジメチルエーテル、プロピレングリコールジエチルエーテル、プロピレングリコールジプロピルエーテル、プロピレングリコールジブチルエーテル等のプロピレングリコールジアルキルエーテル類；プロピレングリコールモノメチルエーテルアセテート、プロピレングリコールモノエチルエーテルアセテート、プロピレングリコールモノプロピルエーテルアセテート、プロピレングリコールモノブチルエーテルアセテート等のプロピレングリコールモノアルキルエーテルアセテート類；
エチルセロソルブ、ブチルセロソルブ等のセロソルブ類；ブチルカルビトール等のカルビトール類；乳酸メチル、乳酸エチル、乳酸ｎ−プロピル、乳酸イソプロピル等の乳酸エステル類；酢酸エチル、酢酸ｎ−プロピル、酢酸イソプロピル、酢酸ｎ−ブチル、酢酸イソブチル、酢酸ｎ−アミル、酢酸イソアミル、プロピオン酸イソプロピル、プロピオン酸ｎ−ブチル、プロピオン酸イソブチル等の脂肪族カルボン酸エステル類；３−メトキシプロピオン酸メチル、３−メトキシプロピオン酸エチル、３−エトキシプロピオン酸メチル、３−エトキシプロピオン酸エチル、ピルビン酸メチル、ピルビン酸エチル等の他のエステル類；
２−ヘプタノン、３−ヘプタノン、４−ヘプタノン、シクロヘキサノン等のケトン類；Ｎ−ジメチルホルムアミド、Ｎ−メチルアセトアミド、Ｎ，Ｎ−ジメチルアセトアミド、Ｎ−メチルピロリドン等のアミド類；γ-ブチロラクン等のラクトン類；トルエン、キシレン等の芳香族炭化水素類；
が挙げられる。
【０１０２】
これらの中でも、乳酸エステル類、プロピレングリコールモノアルキルエーテルアセテート類、プロピレングリコールモノアルキルエーテル類が好ましく；乳酸エチル、プロピレングリコールモノメチルエーテルアセテート、プロピレングリコールモノメチルエーテルがより好ましい。
【０１０３】
溶剤（Ｅ）は１種で用いてもよく、２種以上を併用してもよい。
本発明の樹脂組成物において、溶剤（Ｅ）を用いる場合、溶剤（Ｅ）の含有量は、当該組成物中の溶剤（Ｅ）以外の成分の合計１００質量部に対して、通常４０〜９００質量部、好ましくは６０〜４００質量部である。
【０１０４】
〈その他添加剤〉
本発明の樹脂組成物には、シラン化合物（Ｃ）以外のシラン化合物（例えば、γ−メタクリロキシプロピルトリメトキシシラン、および１，３，５−Ｎ−トリス（トリメトキシシリルプロピル）イソシアヌレート）、架橋微粒子、レベリング剤、界面活性剤、増感剤、無機フィラー、クエンチャー等の各種添加剤を、本発明の目的および特性を損なわない範囲で含有させることができる。
【０１０５】
〈樹脂組成物の調製方法〉
本発明の樹脂組成物は、各成分を均一に混合することにより調製することができる。また、ゴミを取り除くために、各成分を均一に混合した後、得られた混合物をフィルター等で濾過してもよい。
【０１０６】
〔絶縁膜〕
本発明の絶縁膜は、例えば上述の樹脂組成物または感光性樹脂組成物から形成され、従来の絶縁膜との密着性に乏しい金属、例えば銅との密着性に優れる。このため、本発明の絶縁膜が、基板の金属表面、例えば配線、電極パッドと接する場合でも、絶縁膜が前記基板から剥離することを抑制することができる。
【０１０７】
また、前記組成物を用いることにより、耐薬品性および耐クラック性が高い絶縁膜を、また感光性樹脂組成物を用いることにより、解像度の高いパターン化絶縁膜を製造することができる。
【０１０８】
したがって、本発明の樹脂組成物は、回路基板（半導体素子）、半導体パッケージまたは表示素子等の電子部品が有する、表面保護膜、層間絶縁膜および平坦化膜等の形成材料や、高密度実装基板用絶縁膜材料として好適に用いることができる。
【０１０９】
本発明の絶縁膜の製造例を以下に示す。この製造例１は、本発明の樹脂組成物を、金属を有する基板上に塗布して樹脂塗膜を形成する工程（塗布工程）、および必要に応じて、前記樹脂塗膜を熱硬化する工程（硬化工程）を有する。
【０１１０】
また、本発明の絶縁膜において、パターン化絶縁膜の製造例を以下に示す。この製造例２は、本発明の感光性樹脂組成物を、金属を有する基板上に塗布して樹脂塗膜を形成する工程（塗布工程）、所望のマスクパターンを介して前記樹脂塗膜を露光する工程（露光工程）、および、アルカリ性現像液により前記樹脂塗膜を現像して、ポジ型の場合は露光部を、ネガ型の場合は非露光部を溶解・除去することにより、金属を有する基板上に所望のパターンを形成する工程（現像工程）、ならびに必要に応じて、前記パターンを熱硬化する工程（硬化工程）を有する。
【０１１１】
［１］塗布工程
製造例１，２における塗布工程では、前記組成物を、最終的に得られる絶縁膜の膜厚が例えば０．１〜１００μｍとなるように、基板上に塗布する。これをオーブンやホットプレートを用いて、通常、５０〜１４０℃で１０秒〜１０分間加熱する。このようにして基板上に樹脂塗膜からなる絶縁膜を形成する。
【０１１２】
基板としては、例えば、素子（例：半導体素子、光学素子）を有するウエハが挙げられる。塗布方法としては、例えば、ディッピング法、スプレー法、バーコート法、ロールコート法、スピンコート法、カーテンコート法、グラビア印刷法、シルクスクリーン法、インクジェット法が挙げられる。
【０１１３】
［２］露光工程
製造例２における露光工程では、所望のマスクパターンを介して、例えばコンタクトアライナー、ステッパーまたはスキャナーを用いて、上記樹脂塗膜に対して露光を行う。露光光としては、紫外線、可視光線などが挙げられ、通常、波長２００〜５００ｎｍの光（例：ｉ線（３６５ｎｍ））を用いる。活性光線の照射量は、感光性樹脂組成物中の各成分の種類、配合割合、樹脂塗膜の厚さなどによって異なるが、露光光にｉ線を使用する場合、露光量は通常１，０００〜１００，０００Ｊ／ｍ2である。
【０１１４】
また、ネガ型の感光性樹脂組成物を用いる場合は、露光後に加熱処理を行うこともできる。以下、この処理を「ＰＥＢ処理」ともいう。ＰＥＢ条件は、感光性樹脂組成物の各成分の含有量および膜厚等によって異なるが、通常７０〜１５０℃、好ましくは８０〜１２０℃で、１〜６０分間程度である。
【０１１５】
［３］現像工程
製造例２における現像工程では、アルカリ性現像液により前記樹脂塗膜を現像して、ポジ型の場合は露光部を、ネガ型の場合は非露光部を溶解・除去することにより、基板上に所望のパターンを形成する。現像方法としては、シャワー現像法、スプレー現像法、浸漬現像法、パドル現像法等が挙げられる。現像条件は、通常、２０〜４０℃で１〜１０分間程度である。
【０１１６】
アルカリ性現像液としては、例えば、水酸化ナトリウム、水酸化カリウム、アンモニア水、テトラメチルアンモニウムハイドロキサイド、コリン等のアルカリ性化合物を、１〜１０質量％濃度となるように水に溶解させたアルカリ性水溶液が挙げられる。前記アルカリ性水溶液には、例えば、メタノール、エタノール等の水溶性の有機溶剤および界面活性剤などを適量添加することもできる。なお、アルカリ性現像液で樹脂塗膜を現像した後は、水で洗浄し、乾燥してもよい。
【０１１７】
本発明では、上記組成物から形成されたパターンとこのパターンが形成される銅等の金属との密着性が高いことから、現像工程で使用されるアルカリ性現像液に特に制限などはなく、またパターン剥がれが起こることもない。
【０１１８】
［４］硬化工程
製造例１，２において、例えば絶縁膜としての特性を充分に発現させるため、加熱により樹脂塗膜またはパターンを硬化させることができる。硬化条件は特に限定されないが、硬化膜の用途に応じて、例えば１００〜２５０℃の温度で３０分〜１０時間程度加熱する。硬化を充分に進行させたり、パターン形状の変形を防止したりするため、多段階で加熱することもできる。
【０１１９】
〔電子部品〕
本発明の樹脂組成物を用いれば、上述の絶縁膜を有する電子部品、例えば表面保護膜、層間絶縁膜および平坦化膜から選択される１種以上の絶縁膜を有する、回路基板（半導体素子）、半導体パッケージまたは表示素子等の電子部品を製造することができる。
【０１２０】
例えば、前記製造例２で形成したパターン化絶縁膜のパターン間にメッキ等により金属を充填し、必要に応じて、パターン化絶縁膜を積層し、金属を充填することを繰り返して再配線層を形成することで、基板と、金属配線および絶縁膜を含む再配線層とを有する電子部品を製造することができる。
【０１２１】
本発明では、前記絶縁膜を銅等の密着性に乏しい金属を有する基板上に形成しても、具体的には前記絶縁膜が前記金属を含む配線、電極パッドと接する場合でも、絶縁膜と基板との密着性が高い。したがって、配線や電極パッドに用いられる金属と、前記絶縁膜とを有する電子部品が、高温および高湿下の非常に過酷な環境下に曝されたとしても、絶縁膜が金属を有する基板から剥離することを抑制することができる。ここで高温環境下とは、例えば温度３０〜１５０℃であり、高湿環境下とは、例えば、湿度５０％以上である。
【実施例】
【０１２２】
以下、実施例により本発明を更に詳細に説明するが、本発明はこれら実施例により何ら限定されない。なお、以下の実施例および比較例における「部」は、特に断らない限り、「質量部」の意味で用いる。【０１２３】
１．樹脂（Ａ）の物性測定
樹脂（Ａ）の重量平均分子量（Ｍｗ）の測定方法
下記条件下でゲルパーミエーションクロマトグラフィー法にてＭｗを測定した。
・カラム：東ソー社製カラムのＴＳＫ−ＭおよびＴＳＫ２５００を直列に接続
・溶媒：テトラヒドロフラン
・温度：４０℃
・検出方法：屈折率法
・標準物質：ポリスチレン
樹脂（Ａ）の構造単位の含有量の測定方法
構造単位の含有量は、2Ｈ−ＮＭＲおよび13Ｃ−ＮＭＲ分析により測定した。【０１２４】
２．樹脂（Ａ）の合成
［合成例１］重合体（Ａ１−１）の合成
ｐ−ｔ−ブトキシスチレン７０部と、スチレン１０部とを、プロピレングリコールモノメチルエーテル１５０部に溶解させ、窒素雰囲気下、反応温度を７０℃に保持して、アゾビスイソブチロニトリル４部を用いて１０時間重合させた。その後、反応溶液に硫酸を加えて反応温度を９０℃に保持して１０時間反応させ、ｐ−ｔ−ブトキシスチレン単位を脱保護してｐ−ヒドロキシスチレン単位に変換した。得られた共重合体に酢酸エチルを加え、水洗を５回繰り返し、酢酸エチル層を分取し、溶剤を除去して、ｐ−ヒドロキシスチレン／スチレン共重合体（Ａ１−１）を得た。【０１２５】
重合体（Ａ１−１）の重量平均分子量（Ｍｗ）は１０，０００であった。また、重合体（Ａ１−１）はｐ−ヒドロキシスチレン単位を８０モル％、スチレン単位を２０モル％有する重合体であった。【０１２６】
３．樹脂組成物または感光性樹脂組成物の調製
［実施例１］
樹脂（Ａ）としてノボラック樹脂（重量平均分子量＝１０，０００）を１００部、感光性酸発生剤（Ｂ）として４，７−ジ−ｎ−ブトキシナフチルテトラヒドロチオフェニウムトリフルオロメタンスルホネートを３部、シラン化合物（Ｃ）として式（Ｃ−２−１−１）で表されるシラン化合物を３部、架橋剤（Ｄ）としてヘキサメトキシメチルメラミンを１５部および式（Ｄ２−１）で表される化合物を５部、溶剤（Ｅ）として乳酸エチルを１２０部の量で均一に混合し、メンブランフィルターで異物を除去し、感光性樹脂組成物を調製した。得られた感光性樹脂組成物を用いて、所定の評価を行った。【０１２７】
［実施例２〜７、比較例１〜６］
実施例１において、表１に示すとおりに配合成分の種類および量を変更したこと以外は実施例１と同様にして、樹脂組成物または感光性樹脂組成物を調製した。得られた組成物を用いて、所定の評価を行った。【０１２８】
４．評価
樹脂組成物および感光性樹脂組成物の評価方法は、以下のとおりである。
４−１．密着性
４−１−１．実施例１、比較例１の感光性樹脂組成物の密着性評価
算術平均荒さＲａが０．０５μｍの面を有する銅箔（膜厚＝４０μｍ）と、剥離層を表面に有するシリコンウエハとを張り合わせて、塗膜形成用基板１を準備した。塗膜形成用基板１の銅箔上に感光性樹脂組成物をスピンコートし、１１０℃で１０分間、対流式オーブンにて加熱し、厚さ１０μｍの塗膜を形成した。【０１２９】
アライナー（Ｋａｒｌ  Ｓｕｓｓ社製  装置名「ＭＡ−１００」）を用い、高圧水銀灯からの紫外線の波長３６５ｎｍにおける露光量が４，０００Ｊ／ｍ2となるように塗膜を全面露光し、１２０℃で３０分、次いで１５０℃で３０分、次いで２００℃で１時間、対流式オーブンで加熱して、剥離層を表面に有するシリコンウエハ／銅箔／硬化膜からなる基板２を得た。プレッシャークッカー試験機（ダバイエスペック社製）で、温度１２１℃、湿度１００％の雰囲気下で１６８時間、基板２を曝露した。【０１３０】
その後、基板２から銅箔および硬化膜を取り出し、硬化膜を支持基板に固定して試験基板を準備した。試験基板の銅箔表面から１ｃｍ幅の切り込みを入れて、端面を準備し、ピールテスターで銅箔と硬化膜間のピール強度を測定した。【０１３１】
４−１−２．実施例２〜５、比較例２，３および６の感光性樹脂組成物の密着性評価
前記「４−１−１．実施例１、比較例１の感光性樹脂組成物の密着性評価」において、全面露光を行わないこと以外は同様の手法にて、ピール強度を測定した。【０１３２】
４−１−３．実施例６、比較例４の樹脂組成物の密着性評価
前記「４−１−２．実施例２〜５、比較例２、３の感光性樹脂組成物の密着性評価」と同様の手法にて、ピール強度を測定した。【０１３３】
４−１−４．実施例７、比較例５の樹脂組成物の密着性評価
前記「４−１−１．実施例１、比較例１の感光性樹脂組成物の密着性評価」において、基板２を、プレッシャークッカー試験機（ダバイエスペック社製）で、温度１２１℃、湿度１００％の雰囲気下で１６８時間、曝露する代わりに、温度１２１℃、湿度８５％の雰囲気下で１６８時間、曝露したこと以外は同様の手法にて、ピール強度を測定した。【０１３４】
４−２．銅への腐食
４−２−１．実施例１〜５，７、比較例１〜３，５〜６の銅腐食性評価
スパッタリング装置（ＵＬＢＡＣ社製、装置名「ＳＸ−２００」）を用い、４インチのシリコンウエハに厚さ２０ｎｍのチタンを製膜し、次いで厚さ２００ｎｍの銅を製膜し、基板３を作製した。基板３の銅膜上に感光性樹脂組成物をスピンコートし、その後、ホットプレートを用いて１１０℃で５分間加熱し、厚さ１０μｍの均一な樹脂塗膜を作製した。【０１３５】
次いで、アライナー（Ｓｕｓｓ  Ｍｉｃｒｏｔｅｃ社製、装置名「ＭＡ−１００」）を用い、高圧水銀灯からの紫外線を、パターンマスクを介して、波長３６５ｎｍにおける露光量が４，０００Ｊ／ｍ2となるように樹脂塗膜に照射した。次いで、樹脂塗膜を、２．３８質量％濃度のテトラメチルアンモニウムハイドロキサイド水溶液を用いて２３℃で１２０秒間、浸漬現像した。次いで、現像後の樹脂塗膜を、超純水にて６０秒間洗浄し、エアーにて風乾した。その後、１２０℃で３０分、次いで１５０℃で３０分、次いで２００℃で１時間、対流式オーブンで加熱し、硬化膜を有する基板４を作製した。【０１３６】
その後、プレッシャークッカー試験機（ダバイエスペック社製）で、温度１２１℃、湿度１００％の雰囲気下で５０時間、基板４を曝露した。その後、ボンドテスター装置で硬化膜を除き、硬化膜と接触していた銅膜について、顕微鏡（オリンパス（株）製、ＭＨＬ１１０）、走査電子顕微鏡（日立ハイテクノロジーズ社製、ＳＵ−８０３０）にて銅の色の変色、膜荒れの程度を観察した。銅の色、膜荒れの程度が、スパッタリング装置で形成した銅と同程度の場合をＡＡ、銅の色が黒や緑に変色している場合をＢＢと評価した。なお、実施例１および比較例１の感光性樹脂組成物では、樹脂塗膜に紫外線を照射後、現像前に、ホットプレートを用いて１１０℃で３分間加熱した。【０１３７】
４−２−２．実施例６、比較例４の銅腐食性評価
前記「４−２−１．実施例１〜５，７、比較例１〜３，５〜６の銅腐食性評価」において、紫外線照射処理および現像処理を行わなかったこと以外は同様にして、銅腐食性を評価した。【０１３８】
４−３．解像性
４−３−１．実施例１〜５、７、比較例１〜３、５〜６の解像性評価
４インチのシリコンウエハに感光性樹脂組成物をスピンコートし、その後、ホットプレートを用いて１１０℃で５分間加熱し、厚さ１０μｍの均一な樹脂塗膜を作製した。次いで、アライナー（Ｓｕｓｓ  Ｍｉｃｒｏｔｅｃ社製、装置名「ＭＡ−１００」）を用い、高圧水銀灯からの紫外線を、パターンマスクを介して、波長３６５ｎｍにおける露光量が８，０００Ｊ／ｍ2となるように樹脂塗膜に照射した。次いで、樹脂塗膜を、２．３８質量％濃度のテトラメチルアンモニウムハイドロキサイド水溶液を用いて２３℃で１８０秒間、浸漬現像した。次いで、現像後の樹脂塗膜を、超純水にて６０秒間洗浄し、エアーにて風乾した後、顕微鏡（オリンパス（株）製、ＭＨＬ１１０）にて観察し、解像した最小パターンのパターン寸法を解像度とした。なお、実施例１および比較例１の感光性樹脂組成物では、樹脂塗膜に紫外線を照射後、現像前に、ホットプレートを用いて１１０℃で３分間加熱した。【０１３９】
４−４．絶縁性
図１に示すような、基板５と前記基板５上に形成されたパターン状の銅箔６とを有する電気絶縁性評価用の基材７に樹脂組成物を塗布し、その後、ホットプレートを用いて１１０℃で５分間加熱し、銅箔６上での厚さが１０μｍである樹脂塗膜を有する基材を作製した。その後、１２０℃で３０分、次いで１５０℃で３０分、次いで２００℃で１時間、対流式オーブンで加熱して樹脂塗膜を硬化させて硬化膜を得た。得られた試験基材をマイグレーション評価システム（タバイエスペック（株）社製  ＡＥＩ，ＥＨＳ−２２１ＭＤ）に投入し、温度１２１℃、湿度８５％、圧力１．２気圧、印加電圧５Ｖの条件で１００時間処理した。その後、試験基材の抵抗値（Ω）を測定し、電気絶縁性を確認した。【０１４０】
表１中の各成分の詳細は、以下のとおりである。
・成分（Ａ１−１）：合成例１で得られた重合体
・成分（Ａ２−１）：ノボラック樹脂（重量平均分子量＝１０，０００）
・重合体（Ａ３−１）：１，１−ビストリフルオロメチル−２−（ビシクロ［２．２．１］ヘプト−２−エン−５−イル）エチルアルコール由来の構造単位を７０モル％、５−ノルボルネン−２−カルボン酸由来の構造単位を３０モル％有する環状オレフィン系重合体（重量平均分子量＝１３，０００）
・成分（Ｂ１−１）：１，１−ビス（４−ヒドロキシフェニル）−１−［４−［１−（４−ヒドロキシフェニル）−１−メチルエチル］フェニル］エタンと１，２−ナフトキノンジアジド−５−スルホン酸との縮合物（モル比＝１．０：２．０）
・成分（Ｂ２−１）：４，７−ジ−ｎ−ブトキシナフチルテトラヒドロチオフェニウムトリフルオロメタンスルホネート
・成分（Ｃ−２−１−１）：式（Ｃ−２−１−１）で表される化合物【０１４１】
【化１３】
0005987984.tif 000014
・成分（Ｃ−１−１−１）：式（Ｃ−１−１−１）で表される化合物【０１４２】
【化１４】
0005987984.tif 000015
・成分（ＮＣ−１）：式（ＮＣ−１）で表される化合物【０１４３】
【化１５】
0005987984.tif 000016
・成分（ＮＣ−２）：式（ＮＣ−２）で表される化合物【０１４４】
【化１６】
0005987984.tif 000017
・成分（Ｄ１−１）：ヘキサメトキシメチルメラミン【０１４５】
【化１７】
0005987984.tif 000018
・成分（Ｄ１−２）：式（Ｄ１−２）で表される化合物【０１４６】
【化１８】
0005987984.tif 000019
・成分（Ｄ２−１）：式（Ｄ２−１）で表される化合物【０１４７】
【化１９】
0005987984.tif 000020
・成分（Ｅ−１）：１−メトキシ−２−プロピルアセテート
（別名：プロピレングリコールモノメチルエーテルアセテート）
・成分（Ｅ−２）：乳酸エチル
・成分（Ｆ−１）：フッ素系界面活性剤、商品名「ＦＴＸ−２１８」、（株）ネオス製【０１４８】
【表１】
0005987984.tif 000021
【符号の説明】
【０１４９】
５：基板、６：銅箔、７：絶縁性評価用の基材
【図１】
0005987984.tif 000025